СПОСОБ ХОЛОДНОЙ ПРОКАТКИ, ПРИ КОТОРОМ ПРЕДОТВРАЩАЕТСЯ РАСТРЕСКИВАНИЕ ВЫСОКОКРЕМНИСТОЙ ПОЛОСОВОЙ СТАЛИ

1. Способ холодной прокатки, при котором предотвращается растрескивание высококремнистой полосовой стали, отличающийся тем, что содержание Si в высококремнистой полосовой стали составляет 2,3 мас.% или более, и на начальном этапе проведения холодной прокатки температура входного участка полосовой стали составляет более 45°C; при проведении холодной прокатки на полосовую сталь распыляется эмульсионная жидкость, причем, на входном участке, относительно направления прокатки, расход эмульсионной жидкости составляет 3500 л/мин, а на выходном участке, относительно направления прокатки, расход эмульсионной жидкости составляет от 1500 до 4000 л/мин и температура стальной полосы поддерживается выше 45°C, что является непременным условием для обеспечения технологической смазки.
2. Способ холодной прокатки, при котором предотвращается растрескивание высококремнистой полосовой стали по п.1, отличающийся тем, что в процессе холодной прокатки:
2
2
при первом проходе прокатки степень обжатия составляет от 20 до 40%, заднее натяжение составляет от 8 до 30 Н/мм, а переднее натяжение составляет от 50 до 2000 Н/мм;
2
2
при промежуточных проходах прокатки степень обжатия составляет от 18 до 38%, заднее натяжение составляет от 40 до 150 Н/мм, а переднее натяжение составляет от 60 до 350 Н/мм;
2
2
при чистовом проходе прокатки степень обжатия составляет от 15 до 35%, заднее натяжение составляет от 60 до 300 Н/мм, а переднее натяжение составляет от 90 до 450 Н/мм.